(57)【要約】【課題】  光触媒工業会の規格における窒素酸化物（ＮＯｘ）の除去性能を満足させるとともに、経時により付着した汚れを自己洗浄する組成物及びその組成物が塗工された材料を提供することを目的とする。【解決手段】  平均粒子径が１．５〜５．０μｍである第一光触媒と、平均粒子径が０．１〜１．０μｍである第二光触媒と、親水性樹脂と、水又は水溶性有機溶剤の少なくとも1種からなる溶剤と、を含有することを特徴とする光触媒組成物や、それを用いて得られた光触媒材料などにより解決した。【選択図】図１
2020116508.tif 000002
【特許請求の範囲】
【請求項１】
平均粒子径が１．５〜５．０μｍである第一光触媒と、
平均粒子径が０．１〜１．０μｍである第二光触媒と、
親水性樹脂と、
水又は水溶性有機溶剤の少なくとも1種からなる溶剤と、
を含有することを特徴とする光触媒組成物。
【請求項２】
前記第一光触媒が０．５〜５．０重量％、
前記第二光触媒が０．５〜５．０重量％、
前記親水性樹脂が０．１〜２．０重量％、
前記溶剤が７９．０〜９８．９重量％含有されている請求項１に記載の光触媒組成物。
【請求項３】
前記第一光触媒及び前記第二光触媒が、二酸化チタンであることを特徴とする請求項１又は請求項２に記載の光触媒組成物。
【請求項４】
前記親水性樹脂が、フッ素系共重合体であることを特徴とする請求項１から請求項３のいずれかに記載の光触媒組成物。
【請求項５】
請求項１から請求項４のいずれかに記載の光触媒組成物が基材の一の面に塗工され、前記基材に対して前記親水性樹脂による塗膜層が形成された光触媒材料であって、
前記第一光触媒の平均粒子径が前記塗膜層の膜厚よりも大きく、
前記第二光触媒の平均粒子径が前記塗膜層の膜厚よりも小さいことを特徴とする光触媒材料。
【発明の詳細な説明】
【技術分野】
【０００１】
本発明は、光触媒作用により、大気中に含まれる汚染物質を浄化するとともに、付着した汚れを自己洗浄する組成物及びその組成物が塗工された材料に関する。
【背景技術】
【０００２】
大気汚染防止法により排出規制が行われている窒素酸化物（ＮＯｘ）は、自動車、火力発電所、航空機、船舶など燃料を燃焼することにより作動する装置を有する機器によって排出され、光化学スモッグ、酸性雨の原因として知られている。
【０００３】
光触媒を用いるコーティング剤について、最も顕著な特性の一つとして、上記の窒素酸化物（ＮＯｘ）を除去することができる性能が知られている。この基本原理は、水に不溶の一酸化窒素ガス（ＮＯ）を光触媒粒子に吸収させて酸化し二酸化窒素（ＮＯ2）に化学変化させることにより、水に可溶である二酸化窒素（ＮＯ2）を吸蔵して大気中から除去するものである。この効果を実験として評価するために、日本においてＪＩＳ  Ｒ１７０−１として制定され、さらに、その後ＩＳＯ国際標準試験法ＩＳＯ  ２２１９７−１としても制定されている。
【０００４】
このような、大気中に含まれる窒素酸化物（ＮＯｘ）などの汚染物質を浄化する材料として、特許文献１において、吸着剤粒子に光触媒機能を有する物質を担持し、その担持体をフッ素樹脂に包含した組成物、そしてその組成物を基材に塗工して得られる材料が開示されている。
【０００５】
また、特許文献２において、光触媒粒子として粒子径７ｎｍのアナターゼ型二酸化チタン粒子、フッ素樹脂及び有機溶剤により調整された光触媒粒子含有フッ素樹脂ワニス、そしてそのワニスを基材表面に塗工して得られる材料が開示されている。
【先行技術文献】
【特許文献】
【０００６】
【特許文献１】特開２０００−１９７８２４号公報
【特許文献２】特開２００５−２８８３２３号公報
【発明の概要】
【発明が解決しようとする課題】
【０００７】
しかしながら、特許文献１及び特許文献２に示す組成物及びその組成物を用いた材料では、光触媒製品の標準化及び規格化の推進などを行う光触媒工業会の規格における窒素酸化物（ＮＯｘ）の除去性能を満足することが困難であるという課題があった。
【０００８】
また、このような大気中に含まれる窒素酸化物（ＮＯｘ）などの汚染物質を浄化する材料は、高速道路の遮音壁や、また住宅やビルなどの建築物の外壁のように屋外に設けられるものであり、場所によっては経時により付着した汚れを洗浄することが困難であり、自己洗浄も要望されている。光触媒化合物は、一般に自己洗浄（セルフクリーニング）を示すことも知られているが、化学現象として窒素酸化物（ＮＯｘ）の除去機能とは相関もないどころか、親水性が阻害要因となり、光触媒工業会の規格における窒素酸化物（ＮＯｘ）の除去性能を満足させようとすると、自己洗浄性能が低下するという二律背反の問題があった。
【０００９】
そこで、本発明では、光触媒工業会の規格における窒素酸化物（ＮＯｘ）の除去性能を満足させるとともに、経時により付着した汚れを自己洗浄する組成物及びその組成物が塗工された材料を提供することを目的とする。
【課題を解決するための手段】
【００１０】
〔１〕すなわち、本発明は、平均粒子径が１．５〜５．０μｍである第一光触媒と、平均粒子径が０．１〜１．０μｍである第二光触媒と、親水性樹脂と、水又は水溶性有機溶剤の少なくとも1種からなる溶剤と、を含有することを特徴とする光触媒組成物である。
【００１１】
〔２〕そして、前記第一光触媒が０．５〜５．０重量％、前記第二光触媒が０．５〜５．０重量％、前記親水性樹脂が１．０〜２０．０重量％、前記溶剤が７９．０〜９８．９重量％含有されている前記〔１〕に記載の光触媒組成物である。
【００１２】
〔３〕そして、前記第一光触媒及び前記第二光触媒が、二酸化チタンであることを特徴とする前記〔１〕又は前記〔２〕に記載の光触媒組成物である。
【００１３】
〔４〕そして、前記親水性樹脂が、フッ素系共重合体であることを特徴とする前記〔１〕から前記〔３〕のいずれかに記載の光触媒組成物である。
【００１４】
〔５〕そして、前記〔１〕から前記〔４〕のいずれかに記載の光触媒組成物が基材の一の面に塗工され、前記基材に対して前記親水性樹脂による塗膜層が形成された光触媒材料であって、前記第一光触媒の平均粒子径が前記塗膜層の膜厚よりも大きく、前記第二光触媒の平均粒子径が前記塗膜層の膜厚よりも小さいことを特徴とする光触媒材料である。
【発明の効果】
【００１５】
本発明の光触媒組成物及びそれを用いた光触媒材料により、触媒工業会の規格における窒素酸化物（ＮＯｘ）の除去性能を満足させるとともに、経時により付着した汚れを自己洗浄することもできる。
【図面の簡単な説明】
【００１６】
【図１】本発明の光触媒組成物を基材に塗工して得られた光触媒材料の短手方向に切断した概略断面図である。
【図２】実施例１における第一光触媒及び第二光触媒の粒度分布を示す図である。
【図３】比較例１における第二光触媒の粒度分布を示す図である。
【図４】比較例２における第一光触媒の粒度分布を示す図である。
【発明を実施するための形態】
【００１７】
以下、本発明に関する実施形態について詳しく説明する。なお、範囲を表す「〜」の表現は、その上限と下限を含むものである。
【００１８】
本発明の光触媒組成物は、第一光触媒１、第二光触媒２、親水性樹脂３、水又は水溶性有機溶剤の少なくとも1種からなる溶剤などを含有している。そして、当該光触媒組成物を基材４の一の面に塗工し、溶剤を揮発させることにより、基材４に対して第一光触媒１、第二光触媒２を含有している、親水性樹脂３による塗膜層が形成された光触媒材料を得る。
【００１９】
第一光触媒１は、紫外線などの光を照射されることにより触媒作用、より具体的には強い酸化還元作用を生じる物質である。第一光触媒１としては、太陽光などによりバンドギャップ間の遷移が生じれば特に限定されるものでない。例えば、ＴｉＳｒＯ3 ，ＢａＴｉＯ3 ，ＴｉＯ2 （二酸化チタン），Ｎｂ2 Ｏ5 ，ＭｇＯ，ＺｎＯ，ＷＯ3 ，Ｂｉ2 Ｏ3 ，ＣｄＳ，ＣｄＳｅ，ＣｄＴｅ，Ｉｎ2 Ｏ3 ，ＳｎＯ2などの各種金属酸化物が好ましく、さらに、ＴｉＯ2（二酸化チタン）を用いることが好ましい。また、ＴｉＯ2（二酸化チタン）を用いる場合、結晶構造としてルチル型よりアナターゼ型の方がより好ましい。第一光触媒１は、図１に示すように、基材４に塗工することにより、親水性樹脂３による塗膜層の表面から第一光触媒１の一部外気に露出するために、その塗膜層の表面から突出した部分において外気中に含有される一酸化窒素（ＮＯ）を吸着して二酸化窒素（ＮＯ2）に酸化反応を行い、窒素酸化物（ＮＯｘ）の除去性能を示す。
【００２０】
そして、図１に示すように、本実施形態の第一光触媒１は、微粒子で略球形状であり、複数の微粒子の凝集体からなる二次粒子であることが好ましい。また、他の実施形態において略球状に限られるものでなく、棒状、針状、円錐状などの形状からなる凝集体とすることができる。第一光触媒１の平均粒子径は、１．５〜５．０μｍであることが好ましく、２．０〜３．０μｍであることがさらに好ましい。第一光触媒１の平均粒子径が上記範囲であると、図１に示すように、本発明の組成物を基材４に塗工したときに親水性樹脂３による塗膜層の表面から外気に露出し、外気中に含有される一酸化窒素（ＮＯ）を吸着して二酸化窒素（ＮＯ2）へと酸化反応を行う。なお、上記平均粒子径は、レーザ回折／散乱による光散乱法において、頻度の積算が５０％になる粒子径（Ｄ５０）である。
【００２１】
また、第一光触媒１は、本発明の組成物において、０．５〜５．０重量％含有されていることが好ましく、１．０〜３．０重量％含有されていることがさらに好ましい。第一光触媒１の含有割合が上記範囲であると、本発明の組成物を基材４に塗工したときに親水性樹脂３による塗膜層の表面から第一光触媒１の一部を外気に露出させることができる。
【００２２】
第二光触媒２は、第一光触媒１と同様に、紫外線などの光を照射されることにより触媒作用、より具体的には強い酸化還元作用を生じる物質である。第二光触媒２としても、太陽光などによりバンドギャップ間の遷移が生じれば特に限定されるものでない。例えば、ＴｉＳｒＯ3 ，ＢａＴｉＯ3 ，ＴｉＯ2 （二酸化チタン），Ｎｂ2 Ｏ5 ，ＭｇＯ，ＺｎＯ，ＷＯ3 ，Ｂｉ2 Ｏ3 ，ＣｄＳ，ＣｄＳｅ，ＣｄＴｅ，Ｉｎ2 Ｏ3 ，ＳｎＯ2などの各種金属酸化物が好ましく、さらに、ＴｉＯ2（二酸化チタン）を用いることが好ましい。また、ＴｉＯ2（二酸化チタン）を用いる場合、結晶構造としてルチル型よりアナターゼ型の方がより好ましい。第二光触媒２は、図１に示すように、基材４に塗工することにより、親水性樹脂３による塗膜層の表面から外気に露出せず塗膜層に被覆されており、光触媒効果により水とよりなじみやすくなる親水性を示すことにより大気中や塗膜層内部の水分を吸着しやすく、その水分に第一光触媒１により生成した二酸化窒素（ＮＯ2）を溶解させて、大気中の一酸化窒素（ＮＯ）を除去することができる。すなわち、第一光触媒１及び第二光触媒２の相乗効果により、大気中の一酸化窒素（ＮＯ）を二酸化窒素（ＮＯ2）へと酸化し、生成した二酸化窒素（ＮＯ2）を水に溶解させることで、大気中から窒素酸化物（ＮＯｘ）を除去することができる。
【００２３】
そして、図１に示すように、本実施形態の第二光触媒２は、微粒子で略球形状であり、複数の微粒子の凝集体からなる二次粒子であることが好ましい。また、他の実施形態において略球状に限られるものでなく、棒状、針状、円錐状などの形状からなる凝集体とすることができる。第二光触媒２の平均粒子径は、０．１〜１．０μｍであることが好ましく、０．３〜０．８μｍであることがさらに好ましい。第一光触媒１の平均粒子径が上記範囲であると、図１に示すように、本発明の組成物を基材４に塗工したときに親水性樹脂３による塗膜層の表面から外気に露出し、外気中に含有される一酸化窒素（ＮＯ）を吸着して二酸化窒素（ＮＯ2）に酸化反応を行い、窒素酸化物（ＮＯｘ）の除去性能を示すなお、上記平均粒子径は、レーザ回折／散乱による光散乱法において、頻度の累積が５０％になる粒子径（Ｄ５０）である。
【００２４】
また、第二光触媒２は、本発明の組成物において、０．５〜５．０重量％含有されていることが好ましく、１．０〜３．０重量％含有されていることがさらに好ましい。第二光触媒２の含有割合が上記範囲であると、本発明の組成物を基材４に塗工したときに親水性樹脂３による塗膜層の表面から第二光触媒２を外気に露出させず塗膜層に被覆されるようにすることができる。
【００２５】
親水性樹脂３は、第一光触媒１及び第二光触媒２のバインダとなる樹脂であり、親水基を有するため水となじみやすい樹脂である。親水性樹脂３を使用することにより、第一光触媒１の親水性樹脂３と当接する表面及び第二光触媒２の表面近傍には水が多く存在し、第一光触媒１の親水性樹脂３と当接する表面及び第二光触媒２の表面における酸化還元作用で親水性を発現させ、水をより保持することができる。親水性樹脂３としては、例えば、ポリアクリル酸ナトリウム、ポリビニルアルコール、ポリエチレングリコール、スルホン酸基を有するフッ素樹脂などが好ましい。さらに、第一光触媒１及び第二光触媒２により酸化還元作用によってより分解されにくいスルホン酸基を有するフッ素樹脂が好ましい。なお、これらの親水性樹脂３は、塗膜層を形成したときに三次元網目構造を有するため、形成された塗膜層の内部に水が浸入し、塗膜層の乾燥重量に対して１０〜３０重量％程度の水を含水することができる。
【００２６】
スルホン酸基を有するフッ素樹脂としては、具体的には、例えば、パーフルオロ［２−（フルオロスルホニルエトキシ）プロピルビニルエーテル］の重合体、テトラフルオロエチレンとパーフルオロ［２−（フルオロスルホニルエトキシ）プロピルビニルエーテル］との共重合体、ヘキサフルオロプロペンとパーフルオロ［２−（フルオロスルホニルエトキシ）プロピルビニルエーテル］との共重合体などが好ましい。主鎖の炭素原子に結合する水素原子がすべてフッ素原子に置換された完全フッ素化樹脂でもよいし、主鎖の炭素原子に結合する水素原子が一部フッ素原子に置換された部分フッ素化樹脂でもよく、さらに、これらの共重合体であってもよい。市販品として、デュポン株式会社製のＮＡＦＩＯＮ（登録商標）の分散液などを使用することができる。
【００２７】
本発明の組成物には、第一光触媒１及び第二光触媒２の酸化還元作用を大きく損なわない範囲で、親水性樹脂３を架橋して硬度などを調整する架橋剤、酸化防止剤、紫外線吸収剤、着色剤、レベリング剤などを添加することができる。
【００２８】
また、親水性樹脂３は、本発明の組成物において、０．１〜２．０重量％含有されていることが好ましく、０．２〜１．０重量％含有されていることがさらに好ましい。親水性樹脂３の含有割合が上記範囲であると、本発明の組成物を基材４に塗工したときに親水性樹脂３による塗膜層の表面から第一光触媒１の一部を外気に露出させるとともに、第二光触媒２を外気に露出させず塗膜層に被覆されるようにすることができる。
【００２９】
そして、本発明の組成物における第一光触媒１及び第二光触媒２と親水性樹脂３の重量の配合比が、第一光触媒１及び第二光触媒２／親水性樹脂３＝１／２〜１０／０．１であることが好ましく、さらに２／１〜６／０．２であることが好ましい。組成物における第一光触媒１及び第二光触媒２と親水性樹脂３の重量の配合比がこの範囲にあると、第一光触媒１及び第二光触媒２を親水性樹脂３で充分に担持することができ、本発明の組成物を基材４に塗工したときに親水性樹脂３による塗膜層の表面から第一光触媒１の一部を外気に露出させるとともに、第二光触媒２を外気に露出させず塗膜層に被覆されるようにすることができる。
【００３０】
溶剤は、水又は水溶性有機溶剤の少なくとも1種からなり、第一光触媒１、第二光触媒２、親水性樹脂３を希釈する部材である。水は、工業用水、精製水などの水を使用することができ、水溶性有機溶剤は、アルコール類、エーテル類、ケトン類などの溶剤であることが好ましい。アルコール類としては、メタノール、エタノール、イソプロパノール、ノルマルプロパノール等の炭素数１〜４の低級アルコールや、エチレングリコールモノメチルエーテル、ジエチレングリコールモノメチルエーテルなどが好ましい。エーテル類としては、ジメチルエーテル、ジエチルエーテルなどが好ましい。ケトン類としては、メチルエチルケトン、メチルイソブチルケトンなどが好ましい。水、水溶性有機溶剤は、どちらか一方を使用することもできるし、両方を所定の割合で混合して使用することもできる。これらの溶剤を使用することにより、本発明の組成物中において第一光触媒１、第二光触媒２、親水性樹脂３を均一に溶解及び分散することができる。
【００３１】
また、溶剤は、本発明の組成物において、７９．０〜９８．９重量％含有されていることが好ましく、８３．０〜９７．８重量％含有されていることがさらに好ましい。溶剤の割合が上記範囲であると、本発明の組成物中において第一光触媒１、第二光触媒２、親水性樹脂３を均一に溶解及び分散することができ、また、本発明の組成物を基材４に塗工したときに親水性樹脂３による塗膜層の表面から第一光触媒１の一部を外気に露出させるとともに、第二光触媒２を外気に露出させず塗膜層に被覆されるようにすることができる。
【００３２】
基材４は、本発明の組成物が塗工される被着体である。基材４は、高速道路の遮音壁や、また住宅やビルなどの建築物の外壁などに用いられる略板状の部材であることが好ましい。基材４は、略板状の部材であることが好ましいが、凹凸を設けることができるし、平面だけでなく曲面を有する部材であってもよい。
【００３３】
そして、本発明の光触媒組成物を基材４の一の面に塗工し、溶剤を揮発させることにより、基材４に対して第一光触媒１、第二光触媒２を含有している、親水性樹脂３による塗膜層が形成された光触媒材料を得る。また、得られた塗膜層の膜厚Ｌは、１．０μｍよりも厚くて、１．５μｍよりも薄いことが好ましい。塗膜層の膜厚がこのように形成されると、塗膜層の表面から第一光触媒１の一部を外気に露出させるとともに、第二光触媒２を外気に露出させず塗膜層に被覆されるようにすることができる。すなわち、第一光触媒１の平均粒子径が親水性樹脂３による塗膜層の膜厚よりも大きく、第二光触媒２の平均粒子径が塗膜層の膜厚よりも小さい状態で光触媒材料を作製することができる。
【００３４】
（実施例１）
第一光触媒として光触媒酸化チタン（テイカ株式会社品番：ＴＫＰ−１０２）２．０重量％、第二光触媒として光触媒酸化チタン（石原産業株式会社製、品番：ＳＴ−０１）２．０重量％、親水性樹脂としてスルホン酸基を有するフッ素系共重合体水分散体（ケマーズ株式会社製、商品名：Ｎａｆｉｏｎ（Ｒ）５０５）１０．０重量％（上記フッ素系共重合体として０．５重量％）、溶媒として水を５０．０重量％、エタノールを３６重量％配合し、均一な溶液になるまで撹拌した。なお、水は、上記フッ素系共重合体水分散体の水分を含め５９．５重量％となる。
【００３５】
また、レーザ回折式粒度分布測定装置（株式会社島津製作所製、品番：ＳＡＬＤ２０００）を用いてそれぞれの酸化チタンの平均粒子径を測定したところ、第一光触媒である酸化チタンの平均粒子径(Ｄ５０)は２．５μｍであり、第二光触媒である酸化チタンの平均粒子径(Ｄ５０)は０．７μｍであった。なお、本組成物における上記レーザ回折式粒度分布測定装置による粒度分布は、図２に示すとおりであり、図２において、横軸に酸化チタンの粒子径が示され、縦軸に特定の粒子径における頻度及びその積算の割合が示されている。
【００３６】
そして、このように得られた組成物を、白色に塗装した平面状の板部材に、２０ｇ／ｍ2の塗布量で塗布し、溶剤を揮発させて光触媒材料を作製した。なお、実施例１においては、光触媒材料の表面を観察すると、親水性樹脂による塗膜層から第一光触媒である酸化チタンは露出しており、第二光触媒である酸化チタンは露出しておらず塗膜層に被覆されていた。そして、この光触媒材料を用いて、窒素酸化物（ＮＯｘ）の除去性能と、自己洗浄性能を以下に示すとおり評価した。
【００３７】
（比較例１）
第二光触媒として光触媒酸化チタン（石原産業株式会社製、品番：ＳＴ−０１）２．０重量％、親水性樹脂としてスルホン酸基を有するフッ素系共重合体水分散体（ケマーズ株式会社製、商品名：Ｎａｆｉｏｎ（Ｒ）５０５）１０．０重量％（上記フッ素系共重合体として０．５重量％）、溶媒として水を５２．０重量％、エタノールを３６重量％配合し、均一な溶液になるまで撹拌した。また、上記レーザ回折式粒度分布測定装置を用いると、第二光触媒である酸化チタンの平均粒子径(Ｄ５０)は０．７μｍであった。なお、本組成物における上記レーザ回折式粒度分布測定装置による粒度分布は、図３に示すとおりであり、図３において、横軸に酸化チタンの粒子径が示され、縦軸に特定の粒子径における頻度及びその積算の割合が示されている。そして、実施例１と同様にして、光触媒材料を作製した。なお、水は、上記フッ素系共重合体水分散体の水分を含め６１．５重量％となる。
【００３８】
（比較例２）
第一光触媒として光触媒酸化チタン（テイカ株式会社製、品番：ＴＫＰ−１０２）２．０重量％、親水性樹脂としてスルホン酸基を有するフッ素系共重合体水分散体（ケマーズ株式会社製、商品名：Ｎａｆｉｏｎ（Ｒ）５０５）１０．０重量％（上記フッ素系共重合体として０．５重量％）、溶媒として水を５２．０重量％、エタノールを３６重量％配合し、均一な溶液になるまで撹拌した。また、上記レーザ回折式粒度分布測定装置を用いると、第一光触媒である酸化チタンの平均粒子径(Ｄ５０)は２．５μｍであった。なお、本組成物における上記レーザ回折式粒度分布測定装置による粒度分布は、図４に示すとおりであり、図３において、横軸に酸化チタンの粒子径が示され、縦軸に特定の粒子径における頻度及びその積算の割合が示されている。そして、実施例１と同様にして、光触媒材料を作製した。なお、水は、上記フッ素系共重合体水分散体の水分を含め６１．５重量％となる。
【００３９】
（比較例３）
親水性樹脂としてスルホン酸基を有するフッ素系共重合体水分散体（ケマーズ株式会社製、商品名：Ｎａｆｉｏｎ（Ｒ）５０５）１０．０重量％（上記フッ素系共重合体として０．５重量％）、溶媒として水を５４．０重量％、エタノールを３６重量％配合し、均一な溶液になるまで撹拌した。本比較例では、光触媒を用いなかった。そして、実施例１と同様にして、溶剤を揮発させた材料を作製した。なお、水は、上記フッ素系共重合体水分散体の水分を含め６３．５重量％となる。
【００４０】
＜窒素酸化物（ＮＯｘ）の除去性能＞
実施例１、比較例１から３で得られた光触媒材料等を用いて、ＪＩＳ  Ｒ１７０１−１に準じて試験を行い、それぞれの窒素酸化物（ＮＯｘ）の除去量をμｍｏｌ単位で測定した。窒素酸化物（ＮＯｘ）の除去性能を謳うために、光触媒工業会の規格では窒素酸化物（ＮＯｘ）の除去量が０．５μｍｏｌ以上なければならないことになっており、窒素酸化物（ＮＯｘ）の除去量が０．５μｍｏｌ以上を良好、０．５μｍｏｌ未満を不良と判断した。
【００４１】
＜自己洗浄性能＞
実施例１、比較例１から３で得られた光触媒材料等を用いて、ブルネイの首都のバンダルスリブガワンにおいて、屋外にて塗工した面を上にした状態で水平に載置して４ケ月間暴露試験を行った後に、その塗工面の汚れを目視にて確認した。光触媒材料等の塗工面に汚れが全く見られないものを○と評価し、その塗工面に全体的にうっすらと汚れが見られるものを△、その塗工面に全体的にはっきりと汚れが見られるものを×と評価し、○を良好、△及び×を不良と判断した。
【００４２】
実施例１及び比較例１〜３で得られた光触媒組成物の配合割合及びその光触媒組成物を塗工して得られた光触媒材料の性能の一覧を表１に示す。
【００４３】
【表１】
2020116508.tif 000003
【００４４】
表１の結果より、実施例１において平均粒子径(Ｄ５０)が２．５μｍである酸化チタン（第一光触媒）と、平均粒子径(Ｄ５０)が０．７μｍである酸化チタン（第二光触媒）を併用することにより、比較例１〜３と比べて、光触媒工業会の規格を超える窒素酸化物（ＮＯｘ）の除去性能を示し、自己洗浄性能も同時に示す有意義な材料であることが分かった。実施例１において、平均粒子径(Ｄ５０)が０．７μｍである酸化チタン（第二光触媒）は、塗膜層に被覆されているために一酸化窒素（ＮＯ）の吸着能力に欠けるが光触媒効果により親水性を惹起する相当な能力があり、このことは生成した二酸化窒素（ＮＯ2）を吸収除去するためには必須の性能と推測され、一酸化窒素（ＮＯ）の吸着能力にすぐれた第一光触媒と親水性の発現で生成後の二酸化窒素（ＮＯ2）除去能力に長けた第二光触媒の共存による相乗効果の作用であることが明確になった。
【符号の説明】
【００４５】
１・・・第一光触媒
２・・・第二光触媒
３・・・親水性樹脂
４・・・基材
【図１】
2020116508.tif 000004
【図２】
2020116508.tif 000005
【図３】
2020116508.tif 000006
【図４】
2020116508.tif 000007